(57)【特許請求の範囲】
【請求項１】
含水泥土に有機カチオンポリマーを添加した後脱水する含水泥土の処理方法において、含水泥土のメチレンブルー吸着量を基準としてポリマーの添加量を決定することを特徴とする含水泥土の処理方法。
【請求項２】
含水泥土に有機カチオンポリマーを添加した後脱水する含水泥土の処理方法において、含水泥土のメチレンブルー吸着量Ｘを測定し、
下記式により有機カチオンポリマー最大添加量Ｙを算出し、
この最大添加量Ｙを超えないよう有機カチオンポリマーの添加量を調整することを特徴とする含水泥土の処理方法。
Ｙ＝Ｘ・Ｍ／ａ
Ｙ；含水泥土中の固形分単位重量当たりの有機カチオンポリマー最大添加量（単位：ｇ）
Ｘ；含水泥土中の固形分単位重量当たりのメチレンブルー吸着量（単位：ｍｏｌ）
Ｍ；有機カチオンポリマーを構成するカチオンモノマーの分子量
ａ；有機カチオンポリマー１ｇを構成する全モノマーに占める
カチオンモノマーの重量（単位：ｇ）
【請求項３】
含水泥土が泥水シールド工法あるいは加泥式シールド工法による掘削工事、軟弱地盤の掘削工事または浚渫で発生するものである請求項１または２記載の含水泥土の処理方法。
【発明の詳細な説明】
【０００１】
【発明の属する技術分野】
本発明は、土木工事において発生する高含水率の泥土へ有機カチオンポリマーを添加混合して脱水する泥土処理方法において、該ポリマーが濾液中に出現しない最大添加量に基いて該ポリマーの添加量を決定する方法に関する。
【０００２】
【従来の技術】
泥水シールド工法や加泥式シールド工法によるトンネル掘削工事などでは水溶性ポリマー、粘土、ベントナイト等を含んだ高含水率の泥土が多量に発生する。軟弱地盤の掘削や湖沼等の浚渫などの他の土木工事でも同様に高含水率の泥土が多量に発生する。
【０００３】
これらの泥土は液状または半液状であり、そのままでは運搬、廃棄、再利用等の取扱いが困難であるため脱水して固形分を高めてから処理する必要がある。従来技術によると、泥土にポリ塩化アルミニウム、硫酸礬土などの無機凝集剤および／または有機アニオンポリマー凝集剤を添加混合して凝集物を形成し、自然沈降またはベルトプレス、フィルタープレス等の脱水機で脱水処理することが行われていた。しかしながら従来技術による無機および／または有機アニオンポリマー凝集剤の脱水効率は十分でなく、長い処理時間と大型の脱水設備を必要とするためこの目的に使用する脱水剤（凝集剤）として有機カチオンポリマーが注目され、検討されている。
【０００４】
【発明が解決しようとする課題】
しかしながら、有機カチオンポリマーは自然界への悪影響、特に魚介類に対して強い毒性を示すので、放流される上清水またはろ過水中にカチオンポリマーが残留しないように添加量を調整する必要がある。このためには、添加したカチオンポリマーの全量が泥土に吸着され、上清水や濾液中にリークしない最大量を最大添加量とし、実際の添加量がこの最大添加量を超えない量に管理する必要がある。
【０００５】
与えられた泥土に対する最大添加量を決定する方法としては、泥土中のカチオンポリマー添加濃度を段階的に変え、濾液中のカチオンポリマーをコロイド当量測定または液体クロマトグラフィーによって定量し、カチオンポリマーの濃度が最低である添加量をもって最大添加量とする方法がある。しかしながらこのような方法は煩雑で時間がかかり、現場で最大添加量を決定できる簡便な方法としては不向である。また測定を妨害する夾雑物が存在する泥土には適用できない。
【０００６】
そこで本発明の課題は、そのような最大添加量を決定するための簡便な方法を提供することである。
【０００７】
【課題を解決するための手段】
本発明は、含水泥土に有機カチオンポリマーを添加した後脱水する含水泥土の処理方法において、含水泥土のメチレンブルー吸着量を基準としてポリマーの添加量を決定することを特徴とする含水泥土の処理方法を提供する。
【０００８】
別の局面において、本発明は、含水泥土に有機カチオンポリマーを添加した後脱水する含水泥土の処理方法において、含水泥土のメチレンブルー吸着量Ｘを測定し、
下記式により有機カチオンポリマー最大添加量Ｙを算出し、
この最大添加量Ｙを超えないよう有機カチオンポリマーの添加量を調整することを特徴とする含水泥土の処理方法を提供する。
Ｙ＝Ｘ・Ｍ／ａ
Ｙ；含水泥土中の固形分単位重量当たりの有機カチオンポリマー最大添加量（単位：ｇ）
Ｘ；含水泥土中の固形分単位重量当たりのメチレンブルー吸着量（単位：ｍｏｌ）
Ｍ；有機カチオンポリマーを構成するカチオンモノマーの分子量
ａ；有機カチオンポリマー１ｇを構成する全モノマーに占める
カチオンモノマーの重量（単位：ｇ）
を提供する。
【０００９】
本発明の含水泥土の処理方法は、泥水シールド工法あるいは加泥式シールド工法による掘削工事、軟弱地盤の掘削工事あるいは浚渫で発生する含水泥土に適用し得る。
【００１０】
泥土のメチレンブルー吸着量の測定は、日本ベントナイト工業会標準試験方法ＪＢＡＳ−１０７−７７のベントナイトのメチレンブルー吸着量測定方法に準じて行う。
【００１１】
メチレンブルー吸着量の測定方法
１．メチレンブルー０．０１ｍｏｌ／ｌ標準溶液
メチレンブルー三水和物特級試薬（Ｃ16Ｈ18Ｎ3 Ｓ・Ｃｌ・３Ｈ2 Ｏ）３．７４ｇ相当量（９３±２℃で恒量になるまで乾燥したもの）を０．１ｍｇまで精秤し、精製水（蒸留水）に溶解して１０００ｍｌにしたものを使用する。
２．測定方法
泥土（固形分）２〜３ｇを３００ｍｌ三角フラスコに取り、精製水５０ｍｌを加え、１Ｎ硫酸５ｍｌを添加してｐＨ５に調整する。次に０．０１Ｎメチレンブルー液を１ｍｌづつ添加して３０秒攪拌混合してから濾紙上に一滴落としてメチレンブルーが周囲に滲むハロー試験で明るいブルーのハローが消失しなくなった時最大吸着量とする。
メチレンブルー吸着量（ｍｍｏｌ／１００ｇ）
＝０．０１ｍｏｌ／ｌメチレンブルー標準溶液の消費量／泥土重量（ｇ）
【００１２】
この試験法によれば、メチレンブルー吸着量はｍｍｏｌ／１００ｇ固形分として与えられる。従ってポリマーの構成モノマーの全体がカチオンモノマーである場合、ポリマーの最大添加量（ｍｍｏｌ／１００ｇ）は測定したメチレンブルー吸着量（ｍｍｏｌ／１００ｇ）と同じ値となり、さらにカチオンモノマーの分子量を乗ずることにより、泥土固形分１００ｇあたりのポリマー添加量（ｇ）すなわち重量％で表わした最大添加量が算出される。もしポリマーがカチオンモノマーと他のモノマー（中性およびアニオンモノマー）との共重合体の場合は上の計算で得た値に共重合体１ｇ中のカチオンモノマーの重量（ｇ）の逆数を乗ずることにより共重合体としての最大添加量（重量％）を算出することができる。
【００１３】
このように与えられた泥土について最大添加量を決定した後、実際の添加量は最大添加量に対して一定の割合となるように設定すれば、安全でかつ経済的な脱水速度が得られる。この割合は脱水設備の処理容量、効率などにより異なるが、一般には最大添加量に対して、２％ないし５０％特に５％ないし２０％とするのが好ましい。
【００１４】
本発明方法は水清澄化のために使用されるカチオンポリマー凝集剤一般に適用可能である。その例は、ポリアクリルアミドのマンニッヒ化物およびホフマン分解物、ポリエチレンイミン、ポリ（Ｎ−ビニルアセトアミド）、ポリビニルピロリドン、ポリアミジン、ポリ（Ｎ，Ｎ−ジアルキルアミノエチル（メタ）アクリレート）の３級塩および４級アンモニウム塩、ポリ（ジアルキルジアリルアンモニウムクロライド）、キトサン、それらの混合物、およびこれらカチオンポリマーを構成するカチオンモノマー同士またはそれらとアクリルアミドのような中性モノマーおよび／またはアクリル酸のようなアニオンモノマーとの共重合体である。本発明方法は、泥土に、ポリ塩化アルミニウム、硫酸礬土、海水等の混入があっても適用可能である。これは泥土のカチオンポリマー最大吸着量はこれら夾雑物の混入があっても殆ど影響されないからである。
【００１５】
【実施例】
以下にいくつかの泥土に対する本発明の適用例を示す。
【００１６】
適用例１
岡山県児島湖の浚渫泥土（固形分１５．２％、ｐＨ７．４、灼熱減量１６．３％）のメチレンブルー吸着量を記載した試験法に従って測定したところ、１２．２ｍｍｏｌ／１００ｇ固形分であった。
【００１７】
この数値から式１により算出された、Ｎ，Ｎ−ジメチルアミノエチルメタクリレートの塩化メチル４級化物（ＤＭＡＥＭ、分子量２０７．５）のホモポリマー（極限粘度１．０２ｄｌ／ｇ）の最大添加量は、１２．２ｍｍｏｌ／１００ｇ×２０７．５＝２．５３％と計算される。
【００１８】
次に上の泥土に上記のＤＭＡＥＭポリマーを各種濃度で添加し、１５分攪拌した後加圧濾過して濾液を集めた。このようにして得た濾液についてＪＩＳ  Ｋ０１０２工場排水試験（魚類の急性毒性試験）の項に従ってヒメダカを使ってＬＣ50（半数致死濃度）を測定し、表１に示す結果を得た。実施例１〜３においては、脱水性が良好でかつ濾液の魚毒性も認められなかった。
【００１９】
0003840607.tif 000002
【００２０】
なおＤＭＡＥＭポリマーのＬＣ50は約０．５ｐｐｍである。
【００２１】
適用例２
茨城県手ケ沼浚渫底泥（メチレンブルー吸着量１４．６ｍｍｏｌ／１００ｇ，固形分８．６％，灼熱減量１７．７％／固形分、ｐＨ７．３）にあらかじめポリ塩化アルミニウムおよび消石灰をそれぞれ１０％および１．０％／底泥の割合で添加した後、ポリジメチルジアリルアンモニウムクロライド（ＤＭＤＡＡＣ，極限粘度３．２ｄｌ／ｇ、モノマー分子量１６１．６）の所定量を添加し、１５分間攪拌した後加圧濾過して濾液を集めた。この濾液について前と同様に魚毒性試験を行い、表２に示す結果を得た。カチオンポリマーの添加率が１．０〜２．０％の場合には良好な脱水性を示し、かつ濾液の魚毒性も認められなかった。
【００２２】
この底泥のメチレンブルー吸着量から算出したＤＭＤＡＡＣの最大添加量は２．３６％（対固形分）であり、ＤＭＤＡＡＣのＬＣ50は約０．５ｐｐｍである。
【００２３】
0003840607.tif 000003
【００２４】
適用例３
粘土層主体の掘削地盤の泥水シールド工事現場から採取した余剰泥水サンプルについて試験した。
【００２５】
余剰泥水性状：
固形分                    ２８．４％
ｐＨ                        ７．１
液比重                      １．２２
メチレンブルー吸着量        ６．１ｍｍｏｌ／１００ｇ固形分
【００２６】
この余剰泥水にポリエチレンイミンＰ−１０００（日本触媒化学製、純分約３０％、モノマー分子量４３）の所定量（有効成分換算）を添加し、１５分間攪拌後加圧濾過して濾液を集めた。添加量が０．０５〜０．２５％においては良好な脱水性を示し、かつこの濾液について前と同様に魚毒性試験を行い、表３に示す結果を得た。
【００２７】
この余剰泥水のメチレンブルー吸着量から算出したポリエチレンイミンの最大添加量は０．２６％（対固形分）であり、ポリエチレンイミンのＬＣ50は約０．５ｐｐｍであった。本発明に従いカチオンポリマーを最大添加量０．２６％を超えないよう調整した場合に濾液は魚毒性を示さなかった。
【００２８】
0003840607.tif 000004